(57)【要約】      （修正有）【課題】着用時にこすったり当たったりしても全く傷がつかず、しかも生体電流を整える働きが強力なチタンを基材としたブレスレット等の身飾品を新規に提供する。【解決手段】チタンを基材にして形成するブレスレット等の身飾品を真空炉内に入れて酸素と窒素の注入と７５０〜１０００℃の高熱にて窒化反応処理をすることにより、表側２０乃至３０μｍ厚を傷のつかない１５００Ｈｖの超硬度体層３に変容させることを特徴とするこすり傷，当たり傷，掻き傷の生じないブレスレット１等の身飾品にある。【選択図】図１
0003122677.tif 000002
【実用新案登録請求の範囲】
【請求項１】
チタンを基材にして形成するブレスレット等の身飾品を真空炉内に入れて酸素と窒素の注入と７５０〜１０００℃の高熱にて窒化反応処理をすることにより表側２０乃至３０μｍ厚を傷のつかない１５００Ｈｖの超硬度体層に変容させることを特徴とするこすり傷，当たり傷，掻き傷の生じないブレスレット等の身飾品。
【請求項２】
ブレスレット等の身飾品にゲルマニウム粒またはマグネット粒を取付ける請求項１に記載の身飾品。
【請求項３】
身飾品はネックレスである請求項１または２に記載の身飾品。
【請求項４】
身飾品は指輪である請求項１または２に記載の身飾品。
【考案の詳細な説明】
【技術分野】
【０００１】
この考案はチタン金属を基材とするブレスレット等の身飾品、詳しくはチタンを主材とするブレスレット，ネックレス，指輪を含む身飾品にこすり傷，当たり傷，掻き傷が生じないように窒化反応処理を加えて超硬度体とする身飾品に関するものである。
【背景技術】
【０００２】
近年、金属を基材とする身飾品は着用者との間で皮膚接触による金属アレルギーが問題となって、このアレルギーを引き起こさない金属としてチタン（チタン合金）が注目されている。このチタンは金，白金などに較べて著しく安価であり、しかも２分の１以下の軽さから身飾品の基材として適している。なお、ブレスレット等を着用する着用者の体内には微弱な生体電流が流れて、この生体電流はストレスなどの心的要因や、パソコンなどの電気製品から発する電磁波といった外的要因によって乱されて、頭痛、肩こり、めまい、腰痛、下痢などを起こすことがある。基材としてのチタンはその特殊な電気特性によって体内の電気の量や流れの強弱をバランスよく調整して生体電流を整える効果があって、筋肉をリラックスさせ、血液の循環をスムーズにして、頭痛などを生じさせないほか、疲労，肩こり，自律神経失調によるいろいろな障害を起こさないということが知られている。特に窒化チタンはこの調整作用が著しく高い。
しかしながらチタンの硬度は２００Ｈｖ（ビッカース硬度）程度であることから、着用によってこすったり当たったりすると簡単に傷がついてしまうという課題がある。
【０００３】
実開平７−３３９７５号公報は、チタンの硬度不足をおぎなうために、製品の表面に窒化チタンのメッキ（ＰＶＤ法＝物理的気相成長法／乾式メッキ）をした腕時計，ピアス，眼鏡を記載している。
【特許文献１】実開平７−３３９７５号公報
【考案の開示】
【考案が解決しようとする課題】
【０００４】
しかしながら、メッキでは製品表面に１〜５μｍ程度のごく薄い膜しか形成することができないために、すぐに剥げ落ちてしまってこすったり当たったりすると、すぐに傷がつくという課題がある。また乾式のメッキではブレスレット等に飾り形状の凹凸があったりするとメッキがだれて均一なメッキ皮膜を形成することができないという課題がある。しかもごく薄い窒化チタン膜では生体電流を整える効果の増大も望めないという課題がある。
【課題を解決するための手段】
【０００５】
本考案はチタンを基材にして形成するブレスレット等の身飾品を真空炉内に入れて酸素と窒素の注入と７５０〜１０００℃の高熱にて窒化反応処理をすることにより、表側にメッキではできない２０乃至３０μｍの部厚にて１５００Ｈｖの超硬度体層に窒化変容させて、かかる課題を解決するようにしたのである。
【考案の効果】
【０００６】
本考案は、チタンを基材とするブレスレット等の身飾品を真空炉内に入れて高熱窒化反応処理をすることにより、表側に２０乃至３０μｍという部厚な窒化チタン層を形成して１５００Ｈｖという超硬度体とするので、ブレスレット等の身飾品は着用時にこすったり当たったりしても全く傷がつかずして当初の美しい状態のままにて永年使用することができるという効果を生ずる。
【０００７】
真空炉内における高熱窒化反応処理はメッキと違ってブレスレット等の表側の凹凸飾り形状をそのままに保って窒化チタン層を形成することができることになるという効果を生ずる。
【０００８】
製品の表側に電気伝導性の高い窒化チタン層を２０乃至３０μｍという部厚において形成するので、着用者の生体電流は快適に整えられて健康を増進するという効果を生ずる。
【０００９】
身飾品にゲルマニウム粒またはマグネット粒を取付けることにより、着用者の健康増進効果をより高めることができるという効果を生ずる。
【考案を実施するための最良の形態】
【００１０】
本考案は、チタンを基材にして形成するブレスレット等の身飾品を酸素と窒素混入の真空炉内にて７５０〜１０００℃の範囲において時間をかけて高熱窒化反応処理をして表側の２０乃至３０μｍ厚を傷のつかない１５００Ｈｖの超硬度体層に窒化変容させて、こすり傷，当たり傷，掻き傷の生じないブレスレット，ネックレス，指輪等の身飾品としたのである。
【実施例１】
【００１１】
以下ブレスレットによって実施例を説明する。
チタン製の駒１ａを連結してなるブレスレット１を７５０〜１０００℃の高熱に耐える真空炉２内に入れる。
真空炉２内に酸素と窒素を混入注入し封止しておいて炉２内を７５０〜１０００℃の高熱にして、数時間持続してブレスレット１の表側を時間をかけて窒化反応処理をするのである。
処理後真空炉２よりブレスレット１を取出すと、ブレスレット１の各駒１ａの表側の２０〜３０μｍ厚は約１５００Ｈｖの超硬強度を有す窒化チタン層３となり、硬いことによりこすったり当たったりしても傷のつかないものとなる。
なお所望厚の窒化チタン層を形成するためには９００〜９５０℃の高熱下にて反応を持続させることが効率的である。メッキによる塗膜処理と違ってブレスレット１の表側に飾り形状の凹凸があっても、凹凸に沿って窒化チタン層３が形成されて凹凸模様が崩れることはない。また窒化チタン層３は高熱による窒化反応の過程で表面粗度がかわることもないので、鏡面，梨地面等に仕上げたブレスレット１の駒１ａの仕上げ面はそのままに維持されて、処理後に再研磨等の工程を要しないものである。
【００１２】
このようにして熱加工処理されたブレスレット１の表側の窒化チタン層３は約１５００Ｈｖの超硬強度となるので、こすったり当たったりしても硬いことから全く傷のつかない丈夫な身飾品となる。しかもメッキによる塗膜処理と違って、チタン基材の表側を窒化反応処理して窒化チタン層３に変容するようにしたので窒化チタン層３の剥離等のおそれは全く生じないものとなる。
【００１３】
ブレスレット１を真空炉２内に置き入れるときは、上面と左右側面が反応して窒化チタン層３となり、吊入れ等して空中に浮かし入れるときは全周の表面を窒化チタン層３とすることができる。なお真空炉２内には多数の身飾品を同時に入れて反応処理するのである。
【００１４】
以上のようにして形成したチタンのブレスレット１を装着すると、表側に電気伝導性の格段に高い窒化チタン層を２０乃至３０μｍという部厚、大容量にて設けたので、生体電流を整える作用が著しく向上して装着者の健康を増進するものとなる。
【実施例２】
【００１５】
図４はブレスレット１の駒１ａの裏面に段落孔１ｂを設けて、該段落孔１ｂ内にゲルマニウム粒またはマグネット粒４を嵌め接着取付けする実施例を示している。ゲルマニウム粒またはマグネット粒４の血行促進作用が窒化チタンと相乗して着用者の健康増進をさらに増進するものとなる。
【産業上の利用可能性】
【００１６】
本考案は、傷のつかない、また健康を増進する身飾品としてブレスレットのほか、ネックレス，指輪，アンクレットなどに広く利用することができるものである。
【図面の簡単な説明】
【００１７】
【図１】ブレスレットの実施例を示す側面図
【図２】真空炉内に置き入れ、吊入れして高熱窒化反応処理している状態を示す断面図
【図３】本考案の反応変容層とメッキ層を比較して示す部分拡大図
【図４】ブレスレットの駒にゲルマニウム粒またはマグネット粒を取付けた実施例を示す拡大図
【図５】ネックレスの実施例を示す斜視図
【図６】指輪の実施例を示す斜視図
【符号の説明】
【００１８】
１はブレスレット
１ａは駒
１ｂは段落孔
２は真空炉
３は窒化チタン層
４はゲルマニウム粒またはマグネット粒
５はネックレス
６は指輪
【図１】
0003122677.tif 000003
【図２】
0003122677.tif 000004
【図３】
0003122677.tif 000005
【図４】
0003122677.tif 000006
【図５】
0003122677.tif 000007
【図６】
0003122677.tif 000008